СЫРЬЕВАЯ СМЕСЬ ДЛЯ ИЗГОТОВЛЕНИЯ БЕТОНА
CRUDE MIXTURE FOR MAKING CONCRETE

Изобретение относится к промышленности строительных материалов, в частности к производству бетонов.
Известна сырьевая смесь для изготовления бетона, содержащая, мас. %: цемент 22,0-40,0; микрокремнезем 3,0-4,0; пластификатор 0,3-0,9; базальтовое волокно длиной до 9 мм 1,5-2,0; кварцевый песок 55,0-60,0; вода - остальное [1].
Задача изобретения состоит в снижении расхода цемента в составе сырьевой смеси для изготовления бетона.
Технический результат достигается тем, что сырьевая смесь для изготовления бетона, содержащая цемент, заполнитель, пластификатор, воду, в качестве заполнителя включает андезитовую муку, в качестве пластификатора - суперпластификатор С-3 и дополнительно полиэтиленсилоксан при следующем соотношении компонентов, мас. %: портландцемент или шлакопортландцемент 17,2-20,3; андезитовая мука 62,0-64,0,0; суперпластификатор С-3 1,1-1,3; вода 14,0-15,0; полиэтиленсилоксан 2,2-2,4.
Составы сырьевой смеси приведены в таблице.
Подготавливают, дозируют и смешивают портландцемент или шлакопортландцемент, андезитовую муку, добавляют воду, суперпластификатор С-3 (получаемый на базе продуктов конденсации нафталинсульфокислоты и формальдегида [2]), полиэтиленсилоксан и вновь смешивают. Полученной бетонной смесью заполняют металлические формы, уплотняют смесь и выдерживают ее в формах до затвердевания. Затем изделия извлекают из форм.
Источник информации
1. RU 2423331, 2011.
2. Афанасьев А.А. Бетонные работы. - М.: Высш. шк., 1991. - С. 29-30.